FR 3062388 A1 20180803 FR 1750723 A 20170130 FR-DV3174 1 27733/027FR1 POLYAMINOBORANES DOMAINE TECHNIQUE [0001] La présente description concerne des polyaminoboranes ; leur procédé de préparation ; leur utilisation pour la préparation d'un précurseur de céramique ou d'une céramique, pour la production de nitrure de bore, pour le stockage et/ou la production de dihydrogène ; ainsi que des précurseurs de céramique, des céramiques, des piles à hydrogène et des matériaux énergétique comprenant lesdits polyaminoboranes. ETAT DE L'ART [0002] Les polyaminoboranes, composés répondants à la formule [RR'N-BR"R"1', sont des composés pouvant être utilisés comme précurseurs de céramiques, telles que les céramiques à base de bore. Les polyaminoboranes étant capables de produire, par exemple thermiquement, du dihydrogène, ces composés peuvent également être utilisés pour le stockage et la production de dihydrogène. [0003] Il est connu qu'un polyaminoborane, tel que le [NH2-BH2]', peut être préparé au moyen d'un procédé comprenant une perte de dihydrogène à partir d'un amine-borane, tel que le borazane (NH3-BH3), la perte de dihydrogène se faisant typiquement par voie thermique. Cependant, la déshydrogénation d'un amine-borane par voie thermique est mal maitrisée et ne permet que la production de dimères et de trimères, ainsi que parfois quelques oligomères. On notera par exemple que la décomposition thermique ménagée d'amine-boranes conduit typiquement à la formation du trimère correspondant qui est un cyclotriborazane de formule [RR'NH-BHR"R"13 dont typiquement seule la déshydrogénation métallo-catalysée à l'aide d'un catalyseur spécifique permet l'obtention de polymères linéaires correspondants. [0004] Il est connu que la formation d'un polyaminoborane à longue chaine par déshydrogénation d'un amine-borane peut également être effectuée par catalyse organométallique au moyen d'un complexe d'un métal de transition, par exemple à base d'iridium ou de ruthénium. [0005] Par exemple, A Staubitz et al. (« Iridium-Catalyzed Dehydrocoupling of Primary Amine-Borane Adducts: A Route to High Molecular Weight Polyaminoboranes, Boron-Nitrogen Analogues of Polyolefins », Angew. Chem. Int. Ed., 2008, 47, 62126215) décrivent notamment une réaction de polymérisation par déshydrogénation de Nméthylborazane (MeNH2-BH3) et/ou de N-nbutylborazane (nBuNH2-BH3) au moyen 3062388 FR-DV3174 2 27733/027FR1 d'un catalyseur dans du tétrahydrofurane pour produire des polymères ou copolymères correspondants, i.e., [MeNH-BH2]', [nBuNH-BH2]' et [MeNH-BH2]'[nBuNH-BH2],. [0006] A Staubitz et al. (« Catalytic Dehydrocoupling/Dehydrogenation of N- Methylamine-Borane and Ammonia-Borane: Synthesis and Characterization of High 5 Molecular Weight Polyaminoboranes », J. Am. Chem. Soc., 2010, 132, 13332-13345) décrivent également une réaction de polymérisation par déshydrogénation de borazane ou de N-méthylborazane au moyen d'un catalyseur pour produire des polymères correspondants, i.e., [NH2-BH2]' et [MeNH-BE12], [0007] B. L. Dietrich et al. (« Iridium-Catalyzed Dehydrogenation of Substituted 10 Amine Boranes: Kinetics, Thermodynamics, and Implications for Hydrogen Storage », Inorganic Chemistry, 2008, 47, 19, 8583-8585) décrivent une réaction de polymérisation par déshydrogénation de borazane et/ou de N-méthylborazane au moyen d'un catalyseur pour produire des oligomères ou co-oligomères correspondants, i.e., [NH2-Bil2]x, [MeNH-BH2]' et [NH2-BH2]'[MeNH-Bilz]y 15 [0008] N. E. Subbs et al. (« Amine-borane dehydrogenation chemistry: Metal-free hydrogen transfer, new catalysts and mechanisms, and the synthesis of polyaminoboranes », Journal of Organometallic Chemistry, 2013, 730, 84-89) décrivent une réaction d'hydrogénation catalytique de NN-diisopropylaminoborane (iPr2N=BH2) au moyen de N-méthylborazane pour produire du diisopropylamine-borane (i.e., NN- 20 diisopropylborazane ; iPr2NH-BH3) et le polyaminoborane [MeNH-BH2]' sous forme dimérique, oligomérique ou polymérique. [0009] Cependant, les procédés connus ne permettent d'obtenir qu'une gamme limitée de polyaminoboranes. En effet, seuls des polyaminoboranes de formule [NE12- BH2]', [MeNH-BH2]', [nBuNH-BH2]' et [MeNH-BH2]'[nBuNH-BH2], sont répertoriés. 25 De plus, les procédés connus requièrent la formation d'un équivalent de dihydrogène lors de la formation du polyaminoborane. Les procédés connus requièrent également l'utilisation d'un solvant ainsi que l'utilisation d'une activation thermique et/ou d'un catalyseur organométallique. Ces procédés sont ainsi couteux, nécessitent des conditions particulières et ne peuvent être généralisés ce qui les rend peu attractifs. Les 30 polyaminoboranes étant généralement produits par déshydrogénation métallo-catalysée à partir d'amine-boranes correspondants, une limitation supplémentaire liée aux procédés définis ci-dessus est la synthèse des amine-boranes eux-mêmes qui sont typiquement difficiles à préparer et isoler. 3062388 FR-DV3174 3 27733/027FR1 [0010] En conséquence, il existe un besoin de fournir des polyaminoboranes et leur procédé de préparation permettant de surmonter les limitations citées ci-dessus. RE SUIVIE [0011] La présente description a pour premier objet de fournir un procédé simple et 5 original pour la préparation de polyaminoboranes. D'une part, le procédé de la présente description permet de s'affranchir de la génération de dihydrogène lors de la préparation de polyaminoboranes. D'autre part, le procédé de la présente description ne requiert ni l'utilisation d'un catalyseur ni l'utilisation d'un solvant pour la formation des polyaminoboranes. 10 [0012] La présente description a pour deuxième objet de fournir une large famille de polyaminoboranes. En effet, le procédé de la présente description permet l'utilisation d'une grande gamme de substrats, y compris des amines fonctionnelles, donnant ainsi accès à des polyaminoboranes fonctionnalisés. [0013] Selon un premier aspect, les objets précités, ainsi que d'autres avantages, sont 15 obtenus par un procédé de préparation d'un polyaminoborane comprenant la réaction d'au moins un monomère avec un aminoborane, dans lequel l'au moins un monomère est choisi parmi le groupe constitué par l'ammoniac, une amine primaire et une hydrazine substituée ou non substituée ; et dans lequel l'aminoborane comprend un borane substitué d'un groupe amino secondaire. 20 [0014] Selon un deuxième aspect, les objets précités, ainsi que d'autres avantages, sont obtenus par un polyaminoborane comprenant au moins un motif de répétition répondant à la formule R5NH-BR3R4, dans lequel R3 et R4 sont identiques ou différents et sont choisis dans le groupe constitué par un atome d'hydrogène, un hétéroatome substitué ou non substitué et un groupe organique, linéaire, ramifié, cyclique ou cyclique et 25 ramifié, ayant de 1 à 30 atomes de carbones ; ou R3 et R4 forment ensemble un groupe organique cyclique ou cyclique et ramifié, ayant de 3 à 30 atomes de carbones ; dans lequel R5 est choisi parmi le groupe constitué par un atome d'hydrogène, un atome d'azote substitué ou non substitué et un groupe organique linéaire, ramifié, cyclique ou cyclique et ramifié et ayant de 1 à 30 atomes de carbones ; dans lequel si R5 est un atome 30 hydrogène ou un méthyle, au moins un de R3 et R4 n'est pas un atome d'hydrogène ; et dans lequel si R5 est un groupe n-butyle, au moins un de R3 et R4 n'est pas un atome d'hydrogène ou le polyaminoborane à une masse molaire moyenne en masse supérieure ou égale à environ 500000. 3062388 FR-DV3174 4 27733/027FR1 [0015] Selon un troisième aspect, les objets précités, ainsi que d'autres avantages, sont obtenus par une utilisation d'un polyaminoborane selon le deuxième aspect pour la préparation d'un précurseur de céramique ou d'une céramique. [0016] Selon un quatrième aspect, les objets précités, ainsi que d'autres avantages, 5 sont obtenus par une utilisation d'un polyaminoborane selon le deuxième aspect pour la production de nitrure de bore. [0017] Selon un cinquième aspect, les objets précités, ainsi que d'autres avantages, sont obtenus par une utilisation d'un polyaminoborane selon le deuxième aspect pour le stockage et/ou la production de dihydrogène. 10 [0018] Selon un sixième aspect, les objets précités, ainsi que d'autres avantages, sont obtenus par un précurseur de céramique ou céramique comprenant un polyaminoborane selon le deuxième aspect. [0019] Selon un septième aspect, les objets précités, ainsi que d'autres avantages, sont obtenus par une pile à hydrogène ou un matériau énergétique comprenant un 15 polyaminoborane selon le deuxième aspect. [0020] Des modes de réalisation selon les aspects référencés ci-dessus ainsi que des avantages supplémentaires apparaîtront à la lecture de la description illustrée par les Figures suivantes et les revendications annexées. BREVE DESCRIPTION DES DESSINS 20 [0021] La Figure 1 représente un schéma illustrant des spectres 11B RMN solide de polyaminoboranes selon des modes de réalisation de la présente description. [0022] Les Figures 2 à 7 représentent des schémas illustrant des analyses thermogravimétriques de polyaminoboranes selon des modes de réalisation de la présente description. 25 DESCRIPTION DETAILLEE [0023] Des modes de réalisation de la présente description vont maintenant être décrits en détail. Dans la description détaillée suivante des modes de réalisation de la présente invention, de nombreux détails spécifiques sont exposés afin de fournir une compréhension plus approfondie de la présente description. Cependant, il apparaîtra à 30 l'homme du métier que la présente description peut être mise en oeuvre sans ces détails spécifiques. Dans d'autres cas, des caractéristiques bien connues n'ont pas été décrites en détail pour éviter de compliquer inutilement la description. 3062388 FR-DV3174 5 27733/027FR1 [0024] Dans ce qui suit, le terme « comprendre » est synonyme de (signifie la même chose que) « inclure » et « contenir », et est inclusif ou ouverts et n'exclue pas d'autres éléments non récités. En outre, dans la présente description, les termes « environ », « substantiellement » et « à peu près » sont synonymes de (signifie la même chose que) 5 une marge inférieure et/ou supérieure de 10% de la valeur respective. [0025] Dans ce qui suit, le terme « organique » est synonyme de (signifie la même chose que) un composé hydrocarboné, i.e., un composé comprenant un ou plusieurs atomes de carbone et d'hydrogène. [0026] Dans ce qui suit, le terme « ammoniac » est synonyme de (signifie la même 10 chose que) un composé de formule NH3. Dans ce qui suit, le terme « amine » est synonyme de (signifie la même chose que) un dérive de l'ammoniac dans lequel au moins un atome d'hydrogène est remplacé par un groupe carboné. Dans ce qui suit, le terme « amine primaire » est synonyme de (signifie la même chose que) une amine dans lequel un seul atome d'hydrogène est remplacé par un groupe hydrocarboné. Dans ce qui suit, le 15 terme « amino secondaire » est synonyme de (signifie la même chose que) un radical de formule NR1R2 dans lequel Ri et R2 est un groupe hydrocarboné. [0027] Dans ce qui suit, le terme « hydrazine » est synonyme de (signifie la même chose que) un composé chimique de formule NH2NH2 et dérivés dans lesquels un ou plusieurs atomes d'hydrogène sont remplacés par un groupe hydrocarboné. 20 [0028] Dans ce qui suit, les termes « amine-borane », « adduit amine-borane » et « borazane » sont synonymes de (signifie la même chose que) un composé chimique de formule NR3BR3 dans lequel R est un atome d'hydrogène ou un groupe hydrocarboné, tel que par exemple NH3BH3, MeNH2BH3 et nBuNH2BH3, dans lequel le borane est lié à l'amine, par exemple par une liaison à forte contribution covalente. Un amine-borane 25 peut également être décrit schématiquement selon les mésomères suivants : RR R - D H B-E-ND s R R [0029] Il est ainsi apparent que l'ammoniac, une amine primaire et une hydrazine sont des composés distincts d'un amine-borane. [0030] Dans ce qui suit, le terme « non substitué » est synonymes de (signifie la 30 même chose que) non substitué d'un atome autre que un ou plusieurs atomes d'hydrogène. 3062388 FR-DV3174 6 27733/027FR1 [0031] Dans ce qui suit, le terme « substitué » est synonyme de (signifie la même chose que) substitué d'au moins un élément autre qu'un atome d'hydrogène, par exemple substitué d'au moins un substituant hydrocarboné, tel que Ra, Rb, Rc et Rd. Selon un ou plusieurs modes de réalisation, l'élément est choisi parmi le groupe constitué par un 5 alkyle, un alcényle, un alcynyle, un aryle, un hétéroaryle, un alkylalcényle, un alcénylalkyle, un alkylalcynyle, un alcynylalkyle, un alkylaryle, un arylalkyle, un alkylhétéroaryle, un hétéroarylalcényle, un alcénylaryle, un alcénylhétéroaryle, un arylalcynyle, un hétéroarylalcynyle, un alcynylaryle et un alcynylhétéroaryle, l'élément comprenant de 1 à 20 atomes de carbone, tel que de 2 à 18, 3 à 16, 4 à 14 ou 5 à 12 10 atomes de carbones ; lequel élément comprenant optionnellement un ou plusieurs hétéroatomes, tel que par exemple N, O, S, P, Si, Sn, Ge, As, F, Cl, Br et I ; et/ou lequel élément comprenant optionnellement un ou plusieurs groupes fonctionnels choisis parmi la liste constitué par un alkyle, un alcène, un alcyne, un aryle, un hétéroaryle, un alcool, une cétone, un benzoyle, un aldéhyde, un carbonate, un acide carboxylique, un 15 carboxylate, un ester, un éther-oxyde, un hétérocycle, une amine, une amide, un azo, un diazo, un diazoamino, un azoture, une imine secondaire, une hydrazine, une hydrazone, une amidine, un carbamate, une guanidine, une carbodiimide, un nitrile, un isonitrile, un imide, un azide, un diimide, un thiol, un thioether, une thiocétone, un cyanate, un nitrate, un nitrite, un nitro, un nitroso, une oxime, un pyridyl, un thioether, un disulfide, un 20 sulfinyl, un sulfonyl, un thiocyanate, un isothiocyanate, une thione, un phosphorane, une phosphine, un boronate, un borinate, un silane et un halogène, les groupes fonctionnels comprenant de 0 à 20 atomes de carbones, tel que de 1 à 20, 2 à 18, 3 à 16, 4 à 14 ou 5 à 12 atomes de carbones. [0032] Dans ce qui suit, les groupes fonctionnels comprenant un groupe aryle 25 comprennent préférablement au moins 5 atomes de carbones, tel que de 6 à 20 atomes de carbone. Dans ce qui suit, les groupes fonctionnels comprenant un groupe alcényle ou alcynyle comprennent au moins 2 atomes de carbones, tel que de 3 à 20 atomes de carbone. Dans ce qui suit, les groupes fonctionnels comprenant un groupe ramifié comprennent au moins 3 atomes de carbones, tel que de 4 à 20 atomes de carbone. Dans 30 ce qui suit, les groupes fonctionnels comprenant un groupe cyclique comprennent préférablement au moins 3 atomes de carbones, tel que de 4 à 20 ou 5 à 20 atomes de carbone. Dans ce qui suit, les groupes fonctionnels comprenant un groupe cyclique ramifié comprennent préférablement au moins 4 atomes de carbones, tel que de 5 à 20 ou 6 à 20 atomes de carbone. 3062388 FR-DV3174 7 27733/027FR1 [0033] La présente description concerne un procédé de préparation de polyaminoboranes comprenant la réaction d'au moins un monomère avec un aminoborane. Plus précisément, selon le premier aspect, l'au moins un monomère est choisi parmi le groupe constitué par l'ammoniac, une amine primaire et une hydrazine 5 substituée ou non substituée, l'aminoborane comprenant un borane substitué d'un groupe amino secondaire. [0034] Le procédé selon la présente description permet l'obtention d'une large gamme de polyaminoboranes, lesdits polyaminoboranes pouvant être préparés au moyen d'une étape à la fois simple et original, sans génération de dihydrogène, sans la nécessiter 10 d'utiliser un solvant, un catalyseur et/ou une activation thermique. En effet, le procédé selon la présente description est un procédé facile à mettre en oeuvre, sans dégagement de dihydrogène ce qui d'un point de vue de la sécurité est un net avantage. De plus, le procédé selon la présente description ne nécessite l'utilisation d'aucun solvant pouvant devenir un contaminant en fin de procédé. Le procédé selon la présente description ne 15 nécessite pas non plus l'utilisation d'un catalyseur, par exemple à base d'un métal précieux coûteux, difficile à préparer, pouvant être sensible à l'air et/ou l'oxygène et pouvant devenir un contaminant des polyaminoboranes. Le polyaminoborane obtenu est également facile à isoler et purifier et le procédé peut être mis en oeuvre avec un grand nombre d'amines primaires et hydrazines, y compris des amines/hydrazines 20 fonctionnelles sans que cela n'influe sur l'issue de la réaction, contrairement aux méthodes métallo-catalysées. Le procédé selon la présente description représente un net avantage supplémentaire en ce qu'il permet d'utiliser directement une simple monomère, tel qu'une amine primaire, par exemple seul, sans solvant, sans catalyseur et/ou sans requérir la formation d'un adduit comprenant le monomère avant la réaction avec 25 l' aminoborane. [0035] Selon un ou plusieurs modes de réalisation, le polyaminoborane est sous forme polymérique et/ou oligomérique. Les polymères obtenus peuvent être de masse bien supérieure à celle des polymères obtenus par les approches métallo-catalysées. Les rendements peuvent également être supérieurs à ceux des approches métallo-catalysées. Il 30 est également possible d'obtenir des polyaminoboranes sous forme oligomériques. [0036] Selon un ou plusieurs modes de réalisation, le polyaminoborane est un copolymère et/ou un co-oligomère. Le procédé peut également être réalisé à partir de mélanges d'ammoniac, d'amines primaires et/ou d'hydrazines pour ainsi conduire à la formation de copolymères, tel que des polymères statistiques. 3062388 FR-DV3174 8 27733/027FR1 [0037] Selon un ou plusieurs modes de réalisation : A/ l'aminoborane répond à (e.g. comprend ou consiste en) la formule R1R2NBR3R4, dans lequel Ri et R2 sont des groupes organiques identiques ou différents, linéaires, ramifiés, cycliques ou cycliques et ramifiés, ayant de 2 à 30 atomes de carbone, 5 tel que de 3 à 24, 4 à 20 ou 5 à 16 atomes de carbones ; ou Ri et R2 forment ensemble un groupe organique cyclique ou cyclique et ramifié, ayant de 2 à 30 atomes de carbone, tel que de 3 à 24, 4 à 20 ou 5 à 16 atomes de carbones ; dans lequel R3 et R4 sont identiques ou différents et choisis dans le groupe constitué par un atome d'hydrogène, un hétéroatome substitué ou non substitué et un groupe organique, linéaire, ramifié, cyclique 10 ou cyclique et ramifié, ayant de 1 à 30 atomes de carbone, tel que de 2 à 28, 3 à 24, 4 à 20 ou 5 à 16 atomes de carbones ; ou R3 et R4 forment ensemble un groupe organique cyclique ou cyclique et ramifié, ayant de 3 à 30 atomes de carbone, tel que de 4 à 20 ou 5 à 16 atomes de carbones ; et/ou B/ le monomère répond à la formule R5NH2, dans lequel R5 est choisi parmi le 15 groupe constitué par un atome d'hydrogène, un atome d'azote substitué ou non substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones ; et/ou C/ un premier monomère répond à la formule R5NH2 et un deuxième monomère 20 répond à la formule R6NH2, dans lequel R5 et R6 sont différents et choisis parmi le groupe constitué par un atome d'hydrogène, un atome d'azote substitué ou non substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones ; et/ou D/ le polyaminoborane comprend au moins un motif de répétition répondant à la 25 formule R5NH-BR3R4, dans lequel R3 et R4 sont identiques ou différents et sont choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbones, tel que de 2 à 28, 3 à 24, 4 à 20 ou 5 à 16 atomes de carbones ; ou R3 et R4 forment ensemble un groupe organique cyclique ou cyclique et 30 ramifié, ayant de 3 à 30 atomes de carbones, tel que de 4 à 20 ou 5 à 16 atomes de carbones ; dans lequel R5 est choisi parmi le groupe constitué par un atome d'hydrogène, un atome d'azote substitué ou non substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones ; et/ou 3062388 FR-DV3174 9 27733/027FR1 E/ le polyaminoborane répond à la formule [R5NH-BR3R4]n, dans lequel R3 et R4 sont identiques ou différents et choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbone, tel que de 2 à 5 28, 3 à 24, 4 à 20 ou 5 à 16 atomes de carbones ; ou R3 et R4 forment ensemble un groupe organique cyclique ou cyclique et ramifié, ayant de 3 à 30 atomes de carbone, tel que de 4 à 20 ou 5 à 16 atomes de carbones ; dans lequel R5 est choisi parmi le groupe constitué par un atome d'hydrogène, un atome d'azote substitué ou non substitué et un groupe organique linéaire, ramifié, cyclique ou cyclique et ramifié et ayant de 1 à 30 atomes de 10 carbone, tel que de 2 à 28, 3 à 24, 4 à 20 ou 5 à 16 atomes de carbones ; et dans lequel n est un nombre (e.g. entier relatif) supérieur à 10 ; et/ou F/ le polyaminoborane répond à la formule [R5NH-BR3R4].[R6NH_BR3R4](n_m), dans lequel R3 et R4 sont identiques ou différents et choisis dans le groupe constitué par un atome d'hydrogène, un hétéroatome substitué ou non substitué et un groupe 15 organique, linéaire, ramifié, cyclique ou cyclique et ramifié, ayant de 1 à 30 atomes de carbone, tel que de 2 à 28, 3 à 24, 4 à 20 ou 5 à 16 atomes de carbones ; ou R3 et R4 forment ensemble un groupe organique cyclique ou cyclique et ramifié, ayant de 3 à 30 atomes de carbone, tel que de 4 à 20 ou 5 à 16 atomes de carbones ; dans lequel R5 et R6 sont différents et choisis parmi le groupe constitué par un atome d'hydrogène, un atome 20 d'azote substitué ou non substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones ; dans lequel n est un nombre supérieur à 10 ; et dans lequel m est un nombre (e.g. entier relatif) supérieur ou égal à 10 et inférieur à n. [0038] Selon un ou plusieurs modes de réalisation, le procédé comprend la réaction 25 d'une pluralité de monomères, par exemple deux ou trois monomères différents ou plus, avec l'aminoborane. [0039] Avantageusement, le groupe amino secondaire (NR1R2) lié au bore forme un encombrement stérique important stabilisant l'aminoborane sous une forme monomérique ou dimérique. Ainsi, ledit groupe amino secondaire permet d'obtenir un 30 équilibre suffisamment déplacé vers la forme monomérique de l'aminoborane pour permettre la réaction entre l'aminoborane et l'au moins un monomère. De plus, ledit monomère étant moins encombré stériquement que le groupe amino secondaire, la substitution du groupe amino secondaire par ledit monomère est favorisée pour ainsi produire le polyaminoborane. Les groupes R3 et R4 n'étant pas mis en jeu lors de la 3062388 FR-DV3174 10 27733/027FR1 substitution du groupe amino secondaire par le monomère, des aminoboranes substitués en R3 et/ou R4 peuvent également être utilisés dans le procédé de la présente description. [0040] Selon un ou plusieurs modes de réalisation, au moins un de Ri et R2 est un groupe organique ramifié, cyclique ou cyclique et ramifié, ayant de 3 à 24 atomes de 5 carbone, tel que de 4 à 20 ou 5 à 16 atomes de carbones ; ou Ri et R2 forment ensemble un groupe organique cyclique ou cyclique et ramifié ayant de 3 à 24 atomes de carbone, tel que de 4 à 20 ou 5 à 16 atomes de carbones. Selon un ou plusieurs modes de réalisation, au moins un de Ri et R2 est un groupe organique ramifié ou cyclique et ramifié, ayant de 3 à 24 atomes de carbone, tel que de 4 à 20 ou 5 à 16 atomes de 10 carbones ; ou Ri et R2 forment ensemble un groupe organique cyclique et ramifié ayant de 3 à 24 atomes de carbone, tel que de 4 à 20 ou 5 à 16 atomes de carbones. Selon un ou plusieurs modes de réalisation, au moins un de Ri et R2 est un groupe organique ramifié ayant de 3 à 24 atomes de carbone, tel que de 4 à 20 ou 5 à 16 atomes de carbones. [0041] Selon un ou plusieurs modes de réalisation, au moins un de Ri et R2 est un 15 groupe organique de 3 à 24 atomes de carbones. Selon un ou plusieurs modes de réalisation, au moins un de Ri et R2 est un groupe organique de 4 à 20 atomes de carbones. Selon un ou plusieurs modes de réalisation, au moins un de Ri et R2 est un groupe organique de 5 à 16 atomes de carbones. Selon un ou plusieurs modes de réalisation, Ri et R2 forment ensemble un groupe organique cyclique de 3 à 24 atomes de 20 carbones. Selon un ou plusieurs modes de réalisation, Ri et R2 forment ensemble un groupe organique cyclique de 4 à 20 atomes de carbones. Selon un ou plusieurs modes de réalisation, Ri et R2 forment ensemble un groupe organique cyclique de 5 à 16 atomes de carbones. [0042] Selon un ou plusieurs modes de réalisation, au moins un de Ri et R2 est choisi 25 parmi le groupe constitué par un alkyle substitué ou non substitué, un alcényle substitué ou non substitué, un alcynyle substitué ou non substitué, un aryle substitué ou non substitué et un hétéroaryle substitué ou non substitué. Selon un ou plusieurs modes de réalisation, au moins un de Ri et R2 est choisi parmi le groupe constitué par un alkylalcényle substitué ou non substitué, un alcénylalkyle substitué ou non substitué, un 30 alkylalcynyle substitué ou non substitué, un alcynylalkyle substitué ou non substitué, un alkylaryle substitué ou non substitué, un arylalkyle substitué ou non substitué, un alkylhétéroaryle substitué ou non substitué, un hétéroarylalkyle substitué ou non substitué, un arylalcényle substitué ou non substitué, un hétéroarylalcényle substitué ou non substitué, un alcénylaryle substitué ou non substitué, un alcénylhétéroaryle substitué 3062388 FR-DV3174 11 27733/027FR1 ou non substitué, un arylalcynyle substitué ou non substitué, un hétéroarylalcynyle substitué ou non substitué, un alcynylaryle substitué ou non substitué et un alcynylhétéroaryle substitué ou non substitué, Ri et/ou R2 comprenant de 2 à 30 atomes de carbone, tel que de 3 à 24, 4 à 20 ou 5 à 16 atomes de carbone. 5 [0043] Selon un ou plusieurs modes de réalisation, au moins un de Ri et R2 est choisi parmi le groupe constitué par un alkyle substitué ou non substitué et un alkylaryle substitué ou non substitué, Ri et/ou R2 comprenant de 2 à 30 atomes de carbone, tel que de 3 à 24, 4 à 20 ou 5 à 16 atomes de carbone. Selon un ou plusieurs modes de réalisation, au moins un de Ri et R2 est un alkyle substitué ou non substitué ayant de 2 à 10 30 atomes de carbone, tel que de 3 à 24, 4 à 20 ou 5 à 16 atomes de carbone. Selon un ou plusieurs modes de réalisation, au moins un de Ri et R2 est choisi parmi le groupe constitué par un propyle ramifié et substitué ou non substitué, un butyle ramifié et substitué ou non substitué, un pentyle ramifié et substitué ou non substitué, un cyclopentyle substitué ou non substitué, un cyclohexyle substitué ou non substitué, un 15 pyrrole substitué ou non substitué et un a-methylbenzyle substitué ou non substitué ; ou R1 et R2 forment ensemble un groupe cyclique et ramifié, ayant de 5 à 16 atomes de carbones, tel qu'une pyrrolidine ou un piperidine ramifiée. Selon un ou plusieurs modes de réalisation, au moins un de Ri et R2 est un groupe chiral. [0044] Selon un ou plusieurs modes de réalisation, le groupe amino secondaire 20 répond à une des formules suivantes : *-\N -7*(Ph Ph , dans lequel Ra-Rd sont indépendamment choisis parmi le groupe constitué par un atome d'hydrogène et des substituants hydrocarbonés. [0045] Selon un ou plusieurs modes de réalisation, l'aminoborane est à l'état liquide 25 à -40°C et 1001(13a. Avantageusement, le monomère peut être condensé dans l'aminoborane, par exemple à basse température. [0046] Selon un ou plusieurs modes de réalisation, l'aminoborane est un diisopropylaminoborane. 3062388 FR-DV3174 12 27733/027FR1 [0047] Selon un ou plusieurs modes de réalisation, R3 et R4 sont identiques ou différents et choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbone, tel que de 2 à 28, 3 à 24, 4 à 20 ou 5 à 16 5 atomes de carbones ; ou R3 et R4 forment ensemble un groupe organique cyclique ou cyclique et ramifié, ayant de 3 à 30 atomes de carbone, tel que de 4 à 20 ou 5 à 16 atomes de carbones. [0048] Selon un ou plusieurs modes de réalisation, au moins un de R3 et R4 est un groupe organique de 2 à 28 atomes de carbones. Selon un ou plusieurs modes de 10 réalisation, au moins un de R3 et R4 est un groupe organique de 3 à 24 atomes de carbones. Selon un ou plusieurs modes de réalisation, au moins un de R3 et R4 est un groupe organique de 4 à 20 atomes de carbones. Selon un ou plusieurs modes de réalisation, au moins un de R3 et R4 est un groupe organique de 5 à 16 atomes de carbones. Selon un ou plusieurs modes de réalisation, R3 et R4 forment ensemble un 15 groupe organique de 4 à 20 atomes de carbones. Selon un ou plusieurs modes de réalisation, R3 et R4 forment ensemble un groupe organique de 5 à 16 atomes de carbones. [0049] Selon un ou plusieurs modes de réalisation, au moins un de R3 et R4 est choisi parmi le groupe constitué par un atome d'hydrogène ; un hétéroatome substitué ou non 20 substitué ; et un alkyle substitué ou non substitué, un alcényle substitué ou non substitué, un alcynyle substitué ou non substitué, un aryle substitué ou non substitué et un hétéroaryle substitué ou non substitué. Selon un ou plusieurs modes de réalisation, au moins un de R3 et R4 est choisi parmi le groupe constitué par un atome d'hydrogène, un hétéroatome substitué ou non substitué, un alkylalcényle substitué ou non substitué, un 25 alcénylalkyle substitué ou non substitué, un alkylalcynyle substitué ou non substitué, un alcynylalkyle substitué ou non substitué, un alkylaryle substitué ou non substitué, un arylalkyle substitué ou non substitué, un alkylhétéroaryle substitué ou non substitué, un hétéroarylalkyle substitué ou non substitué, un arylalcényle substitué ou non substitué, un hétéroarylalcényle substitué ou non substitué, un alcénylaryle substitué ou non substitué, 30 un alcénylhétéroaryle substitué ou non substitué, un arylalcynyle substitué ou non substitué, un hétéroarylalcynyle substitué ou non substitué, un alcynylaryle substitué ou non substitué, un alcynylhétéroaryle substitué ou non substitué, R3 et/ou R4 comprenant de 1 à 30 atomes de carbone, tel que de 2 à 28, 3 à 24, 4 à 20 ou 5 à 16 atomes de carbones. 3062388 FR-DV3174 13 27733/027FR1 [0050] Selon un ou plusieurs modes de réalisation, au moins un de R3 et R4 est un atome d'hydrogène. Selon un ou plusieurs modes de réalisation, R3 et R4 sont des atomes d'hydrogène. Selon un ou plusieurs modes de réalisation, au moins un de R3 et R4 est un alkyle substitué ou non substitué ayant de 1 à 30 atomes de carbone, tel que de 2 à 28, 3 à 5 24, 4 à 20 ou 5 à 16 atomes de carbones. Selon un ou plusieurs modes de réalisation, R3 et R4 sont des alkyles substitués ou non substitués ayant de 1 à 30 atomes de carbone, tel que de 2 à 28, 3 à 24, 4 à 20 ou 5 à 16 atomes de carbones. [0051] Selon un ou plusieurs modes de réalisation, R5 et R6 sont différents et choisis parmi le groupe constitué par un atome d'hydrogène, un atome d'azote substitué ou non 10 substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones. [0052] Selon un ou plusieurs modes de réalisation, au moins un de R5 et R6 est choisi parmi le groupe constitué par un groupe organique ayant de 2 à 28 atomes de carbones. 15 Selon un ou plusieurs modes de réalisation, au moins un de R5 et R6 est choisi parmi le groupe constitué par un groupe organique ayant de 3 à 24 atomes de carbones. Selon un ou plusieurs modes de réalisation, au moins un de R5 et R6 est choisi parmi le groupe constitué par un groupe organique ayant de 4 à 20. Selon un ou plusieurs modes de réalisation, au moins un de R5 et R6 est choisi parmi le groupe constitué par un groupe 20 organique ayant de 5 à 16 atomes de carbones. [0053] Selon un ou plusieurs modes de réalisation, au moins un de R5 et R6 est choisi parmi le groupe constitué par un atome d'hydrogène ; un atome d'azote substitué ou non substitué ; et un alkyle substitué ou non substitué, un alcényle substitué ou non substitué, un alcynyle substitué ou non substitué, un aryle substitué ou non substitué et un 25 hétéroaryle substitué ou non substitué. Selon un ou plusieurs modes de réalisation, au moins un de R5 et R6 est choisi parmi le groupe constitué par un atome d'hydrogène, un atome d'azote substitué ou non substitué, un alkylalcényle substitué ou non substitué, un alcénylalkyle substitué ou non substitué, un alkylalcynyle substitué ou non substitué, un alcynylalkyle substitué ou non substitué, un alkylaryle substitué ou non substitué, un 30 arylalkyle substitué ou non substitué, un alkylhétéroaryle substitué ou non substitué, un hétéroarylalkyle substitué ou non substitué, un arylalcényle substitué ou non substitué, un hétéroarylalcényle substitué ou non substitué, un alcénylaryle substitué ou non substitué, un alcénylhétéroaryle substitué ou non substitué, un arylalcynyle substitué ou non substitué, un hétéroarylalcynyle substitué ou non substitué, un alcynylaryle substitué ou 3062388 FR-DV3174 14 27733/027FR1 non substitué et un alcynylhétéroaryle substitué ou non substitué, R5 et/ou R6 comprenant de 1 à 30 atomes de carbone, tel que de 2 à 28, 3 à 24, 4 à 20 ou 5 à 16 atomes de carbones. [0054] Selon un ou plusieurs modes de réalisation, au moins un de R5 et R6 est choisi 5 parmi le groupe constitué par un atome d'hydrogène ; un atome d'azote substitué ou non substitué ; et un alkyle substitué ou non substitué, un alkylalcényle substitué ou non substitué, un alkylalcynyle substitué ou non substitué, un alkylaryle substitué ou non substitué et un alkylhétéroaryle substitué ou non substitué, R5 et/ou R6 comprenant de 1 à 30 atomes de carbone, tel que de 2 à 28, 3 à 24, 4 à 20 ou 5 à 16 atomes de carbones. 10 [0055] Selon un ou plusieurs modes de réalisation, au moins un de R5 et R6 est choisi parmi le groupe constitué par un atome d'hydrogène ; un atome d'azote substitué ou non substitué ; un méthyle ; un éthyle ; un n-propyle ; un n-butyle ; un allyle substitué ou non substitué ; un propargyle substitué ou non substitué ; et un groupe organique linéaire, ramifié, cyclique ou cyclique et ramifié, ayant de 3 à 24 atomes de carbone, tel que de 4 à 15 20 ou 5 à 16 atomes de carbones et substitué d'au moins une instauration de type alcène et/ou alcyne, et/ou substitué d'au moins une fonction éther et/ou thioéther, et/ou substitué d'au moins une fonction amine secondaire, phosphine et/ou silyle. Selon un ou plusieurs modes de réalisation, ledit atome d'azote est substitué d'un seul substituant (autre qu'un atome d'hydrogène). 20 [0056] Selon un ou plusieurs modes de réalisation, au moins un de R5 et R6 est un groupe alkyle ayant de 1 à 30 atomes de carbone, tel que de 2 à 28, 3 à 24, 4 à 20 ou 5 à 16 atomes de carbones substitué d'un ou plusieurs groupes fonctionnels choisis parmi la liste constitué par un éther, un thioéther, une amine secondaire, une phosphine, un silyle, un alcène et un alcyne. 25 [0057] Selon un ou plusieurs modes de réalisation, au moins un de Ri à R6 et Ra à Rd est un groupe alkyle ayant de 1 à 30 atomes de carbone, tel que de 2 à 28, 3 à 24, 4 à 20 ou 5 à 16 atomes de carbones substitué d'un ou plusieurs groupes fonctionnels choisis parmi la liste constitué par un alkyle, un alcène, un alcyne, un aryle, un hétéroaryle, un alcool, une cétone, un benzoyle, un aldéhyde, un carbonate, un acide carboxylique, un 30 carboxylate, un ester, un éther-oxyde, un hétérocycle, une amine, une amide, un azo, un diazo, un diazoamino, un azoture, une imine secondaire, une hydrazine, une hydrazone, une amidine, un carbamate, une guanidine, une carbodiimide, un nitrile, un isonitrile, un imide, un azide, un diimide, un thiol, un thioether, une thiocétone, un cyanate, un nitrate, un nitrite, un nitro, un nitroso, une oxime, un pyridyl, un thioether, un disulfide, un 3062388 FR-DV3174 15 27733/027FR1 sulfinyl, un sulfonyl, un thiocyanate, un isothiocyanate, une thione, un phosphorane, une phosphine, un boronate, un borinate, un silane et un halogène, les groupes fonctionnels comprenant de 0 à 20 atomes de carbones, par exemple comprenant de 1 à 15 atomes de carbone. 5 [0058] Selon un ou plusieurs modes de réalisation, au moins un de Ri à R6 et Ra à Rd comprend en outre un ou plusieurs hétéroatomes. Selon un ou plusieurs modes de réalisation, au moins un de Ri à R6 comprend en outre un ou plusieurs hétéroatomes choisis parmi le groupe constitué par N, O, S, P, Si, Sn, Ge, As, F, Cl, Br et I. [0059] Selon un ou plusieurs modes de réalisation, le polyaminoborane est sous 10 forme polymérique ou co-polymérique et n est supérieur à environ 100. Selon un ou plusieurs modes de réalisation, n est supérieur à environ 250. Selon un ou plusieurs modes de réalisation, n est supérieur à environ 500. Selon un ou plusieurs modes de réalisation, n est supérieur à environ 1000. Selon un ou plusieurs modes de réalisation, n est supérieur à environ 2500. Selon un ou plusieurs modes de réalisation, n est supérieur à 15 environ 5000. Selon un ou plusieurs modes de réalisation, n est supérieur à environ 10000. Selon un ou plusieurs modes de réalisation, n est supérieur à environ 25000. [0060] Selon un ou plusieurs modes de réalisation, le polyaminoborane est sous forme oligomérique ou co-oligomérique et n est compris entre environ 10 et environ 100. Selon un ou plusieurs modes de réalisation, n est compris entre environ 10 et environ 75. 20 Selon un ou plusieurs modes de réalisation, n est compris entre environ 10 et environ 50. Selon un ou plusieurs modes de réalisation, n est compris entre environ 10 et environ 40. [0061] Selon un ou plusieurs modes de réalisation, m est compris entre environ 0,01xn et environ 0,99xn. Selon un ou plusieurs modes de réalisation, m est compris entre environ 0,1xn et environ 0,9xn. Selon un ou plusieurs modes de réalisation, m est 25 compris entre environ 0,2xn et environ 0,8xn. Selon un ou plusieurs modes de réalisation, m est compris entre environ 0,3 xn et environ 0,7xn. Selon un ou plusieurs modes de réalisation, m est compris entre environ 0,4xn et environ 0,6xn. [0062] Selon un ou plusieurs modes de réalisation, le procédé comprend en outre : la fourniture de l'un de l'aminoborane et de l'au moins un monomère ; l'ajout de l'autre de 30 l'aminoborane et de l'au moins un monomère ; et le mélange de l'aminoborane avec l'au moins un monomère dans des conditions réactionnelles suffisantes pour former le polyaminoborane. 3062388 FR-DV3174 16 27733/027FR1 [0063] Selon un ou plusieurs modes de réalisation, l'au moins un monomère est à l'état gazeux à 0°C et 1001(Pa, le procédé comprenant en outre la fourniture de l'aminoborane et l'ajout de l'au moins un monomère sur l'aminoborane. [0064] Selon un ou plusieurs modes de réalisation, la réaction est effectuée avec ou 5 sans catalyseur. Selon un ou plusieurs modes de réalisation, la réaction est effectuée avec ou sans un solvant réactionnel. Selon un ou plusieurs modes de réalisation, la source du bore compris dans polyaminoborane consiste substantiellement en le bore compris dans l'aminoborane. Avantageusement, il n'est pas nécessaire fournir et ajouter une source de bore autre que l'aminoborane. Par exemple, il n'est pas nécessaire préparer et ajouter un 10 borane supplémentaire dans le mélange réactionnel pour former un adduit de type ammoniac-borane, amine-borane ou hydrazine-borane pour produire le polyaminoborane. [0065] Selon un ou plusieurs modes de réalisation, le procédé comprend en outre : le réchauffement du mélange réactionnel pour atteindre une température comprise entre 15 et 30°C. 15 [0066] Selon un ou plusieurs modes de réalisation, le procédé comprend en outre : l'ajout d'un solvant de filtration après l'étape de mélange ; et la filtration du polyaminoborane. Selon un ou plusieurs modes de réalisation, le procédé comprend en outre : le lavage au moyen d'un solvant de lavage du polyaminoborane filtré ; et le séchage du polyaminoborane lavé. Selon un ou plusieurs modes de réalisation, le séchage 20 est effectué sous vide. Selon un ou plusieurs modes de réalisation, le procédé comprend en outre : l'isolation du polyaminoborane. Selon un ou plusieurs modes de réalisation, l'isolation du polyaminoborane est effectuée par dialyse. [0067] Selon un ou plusieurs modes de réalisation, le solvant réactionnel, le solvant de filtration et/ou le solvant de lavage sont identiques ou différents et choisis dans le 25 groupe constitué par l'éther éthylique, l'acétonitrile, un alcane linéaire, ramifié, cyclique ou cyclique et ramifié ayant de 5 à 8 atomes de carbones tel que le pentane, l'hexane, le cyclohexane, l'heptane, le tert-butyl méthyl éther, tert-amyl méthyl éther, le benzène, le toluène, le tétrahydrofurane, le dichlorométhane et le chloroforme. Selon un ou plusieurs modes de réalisation, le solvant réactionnel, le solvant de filtration et/ou le solvant de 30 lavage sont des solvants anhydres. [0068] Selon un ou plusieurs modes de réalisation, l'ajout et/ou le mélange est effectué à une température prédéfinie. Selon un ou plusieurs modes de réalisation, l'ajout et/ou le mélange est effectué à une température inférieure ou égale à environ 30°C. Selon un ou plusieurs modes de réalisation, l'ajout et/ou le mélange est effectué à une 3062388 FR-DV3174 17 27733/027FR1 température inférieure ou égale à environ 0°C. Selon un ou plusieurs modes de réalisation, l'ajout et/ou le mélange est effectué à une température inférieure ou égale à environ -15°C. Selon un ou plusieurs modes de réalisation, l'ajout et/ou le mélange est effectué à une température inférieure ou égale à environ -30°C. Selon un ou plusieurs 5 modes de réalisation, l'ajout et/ou le mélange est effectué à une température comprise entre environ -35°C et environ -100°C. Avantageusement, des polyaminoboranes à chaine plus longue peuvent être obtenus lorsque l'ajout et/ou le mélange est effectuée à basse température, telle qu'entre environ -40°C et environ -60°C. Avantageusement, des polyaminoboranes peuvent également être obtenus lorsque l'ajout et/ou le mélange est 10 effectué à température ambiante. Il est entendu ici qu'il n'est pas essentiel d'effectuer la réaction de polymérisation à une température particulière pour obtenir un polyaminoborane. [0069] Selon un ou plusieurs modes de réalisation, l'ajout est effectué sur une durée prédéfinie. Avantageusement, des polyaminoboranes à chaine plus longue peuvent être 15 obtenus lorsque l'ajout est effectué sur une durée prédéfinie, tel que par exemple au goutte à goutte. Selon un ou plusieurs modes de réalisation, la durée d'ajout est supérieure ou égale à environ 1 seconde. Selon un ou plusieurs modes de réalisation, la durée d'ajout est comprise entre environ 10 secondes et environ 15 minutes. Selon un ou plusieurs modes de réalisation, la durée d'ajout est comprise entre environ 20 secondes et 20 environ 10 minutes. Selon un ou plusieurs modes de réalisation, la durée d'ajout est comprise entre environ 30 secondes et environ 5 minutes. Il est entendu ici qu'un polyaminoborane peut être obtenu au moyen de durées d'ajout plus courtes ou plus longues que celles définies ci-dessus. Par exemple, un polyaminoborane peut également être obtenu lorsque l'ajout est effectué en une seule portion du second réactif 25 [0070] Selon un ou plusieurs modes de réalisation, le mélange est effectué pendant une durée comprise entre environ 1 minute et environ 12 heures. Selon un ou plusieurs modes de réalisation, le mélange est effectué pendant une durée de mélange comprise entre environ 15 minutes et environ 6 heures. Selon un ou plusieurs modes de réalisation, le mélange est effectué pendant une durée de mélange comprise entre environ 30 minutes 30 et environ 6 heures. Selon un ou plusieurs modes de réalisation, le mélange est effectué pendant une durée de mélange comprise entre environ 1 heure et environ 3 heures. Il est entendu ici qu'un polyaminoborane peut être obtenu au moyen de durées de mélange plus courtes ou plus longues que celles définies ci-dessus. 3062388 FR-DV3174 18 27733/027FR1 [0071] Selon un ou plusieurs modes de réalisation, la température de réaction, i.e., de mélange, peut être modifiée, par exemple d'une première température de mélange vers une deuxième température de mélange. Selon un ou plusieurs modes de réalisation, la première température de mélange est plus basse que la deuxième température de mélange. 5 Selon un ou plusieurs modes de réalisation, la première température de mélange est une température de mélange comme définie ci-dessus et la deuxième température de mélange est comprise entre environ 15 et environ 30°C. [0072] Selon un ou plusieurs modes de réalisation, l'ajout et/ou le mélange sont effectués à une pression prédéfinie. Selon un ou plusieurs modes de réalisation, l'ajout 10 et/ou le mélange est effectué à haute pression, telle que jusqu'à environ 1OMPa, ou sous vide, tel que jusqu'à environ 10-6Pa. Selon un ou plusieurs modes de réalisation, l'ajout et/ou le mélange est effectué à une pression comprise entre environ 1MPa et environ 10- 5Pa. Selon un ou plusieurs modes de réalisation, l'ajout et/ou le mélange est effectué à environ la pression atmosphérique. Il est entendu ici qu'un polyaminoborane peut être 15 obtenu au moyen de pressions d'ajout et/ou de mélange autres que celles définies ci- dessus. [0073] Selon un ou plusieurs modes de réalisation, la réaction est effectuée sous atmosphère oxydante, réductrice ou inerte. Selon un ou plusieurs modes de réalisation, la réaction est effectuée sous atmosphère inerte. Selon un ou plusieurs modes de réalisation, 20 la réaction est effectuée sous argon ou azote. Avantageusement, des polyaminoboranes comprenant des chaines particulièrement longues peuvent être obtenus lorsque la réaction est effectuée sous atmosphère inerte, tel que sous argon ou sous azote. Il est entendu ici qu'un polyaminoborane peut également être obtenu sous air. [0074] Selon un ou plusieurs modes de réalisation, le rapport molaire de 25 l'aminoborane sur la somme des monomères est compris entre environ 0,5 et environ 2. Avantageusement, il n'est pas nécessaire d'effectuer la réaction au moyen d'une quantité de monomères en excès par rapport à l'aminoborane. Selon un ou plusieurs modes de réalisation, le rapport molaire de l'aminoborane sur la somme des monomères est compris entre environ 0,9 et environ 1,5. Selon un ou plusieurs modes de réalisation, le rapport 30 molaire de l'aminoborane sur la somme des monomères est compris entre environ 0,99 et environ 1,25. Selon un ou plusieurs modes de réalisation, le rapport molaire de l'aminoborane sur la somme des monomères est à peu près stoechiométrique. Selon un ou plusieurs modes de réalisation, l'au moins un monomère est en excès par rapport à la quantité de l'aminoborane. Avantageusement, il n'est pas nécessaire d'effectuer la 3062388 FR-DV3174 19 27733/027FR1 réaction au moyen d'un rapport molaire stoechiométrique de l'aminoborane sur la somme des monomères. [0075] Selon un ou plusieurs modes de réalisation, le rapport molaire du premier monomère sur le deuxième monomère est compris entre environ 0,01 et environ 99. 5 Avantageusement, il n'est pas nécessaire d'effectuer la réaction au moyen d'un rapport molaire stoechiométrique du premier monomère sur le deuxième monomère. Selon un ou plusieurs modes de réalisation, le rapport molaire du premier monomère sur le deuxième monomère est compris entre environ 0,1 et environ 90. Selon un ou plusieurs modes de réalisation, le rapport molaire du premier monomère sur le deuxième monomère est 10 compris entre environ 0,25 et environ 4. Selon un ou plusieurs modes de réalisation, lequel le rapport molaire du premier monomère sur le deuxième monomère est compris entre environ 0,5 et environ 2. Selon un ou plusieurs modes de réalisation, lequel le rapport molaire du premier monomère sur le deuxième monomère est compris entre environ 0,66 et environ 1,5. 15 [0076] La présente description concerne également un polyaminoborane, par exemple tel que préparé par le procédé selon le premier aspect. Plus précisément, selon le deuxième aspect, le polyaminoborane comprend au moins un motif de répétition répondant à la formule R5NH-BR3R4, dans lequel R3 et R4 sont identiques ou différents et sont choisis dans le groupe constitué par un atome d'hydrogène, un hétéroatome substitué 20 ou non substitué et un groupe organique, linéaire, ramifié, cyclique ou cyclique et ramifié, ayant de 1 à 30 atomes de carbones, tel que de 2 à 28, 3 à 24, 4 à 20 ou 5 à 16 atomes de carbones ; ou R3 et R4 forment ensemble un groupe organique cyclique ou cyclique et ramifié, ayant de 3 à 30 atomes de carbones, tel que de 4 à 20 ou 5 à 16 atomes de carbones ; dans lequel R5 est choisi parmi le groupe constitué par un atome 25 d'hydrogène, un atome d'azote substitué ou non substitué et un groupe organique linéaire, ramifié, cyclique ou cyclique et ramifié et ayant de 1 à 30 atomes de carbone, tel que de 2 à 28, 3 à 24, 4 à 20 ou 5 à 16 atomes de carbones ; dans lequel si R5 est un atome hydrogène ou un méthyle, au moins un de R3 et R4 n'est pas un atome d'hydrogène ; et dans lequel si R5 est un groupe n-butyle, au moins un de R3 et R4 n'est pas un atome 30 d'hydrogène ou le polyaminoborane à une masse molaire moyenne en masse supérieure ou égale à environ 500000, préférablement supérieure ou égale à environ 1000000, plus préférablement supérieure ou égale à environ 2000000. [0077] Selon un ou plusieurs modes de réalisation le polyaminoborane comprend au moins 10 motifs de répétition (forme polymérique ou oligomériques). Selon un ou 3062388 FR-DV3174 20 27733/027FR1 plusieurs modes de réalisation le polyaminoborane comprend plus de 100 motifs de répétition (forme polymérique). Selon un ou plusieurs modes de réalisation le polyaminoborane comprend entre 10 et 100 motifs de répétition (forme oligomériques). [0078] Selon un ou plusieurs modes de réalisation, R3 et R4 sont définis comme 5 indiqué ci-dessus dans les modes de réalisation selon le premier aspect. [0079] Selon un ou plusieurs modes de réalisation, R5 est défini comme indiqué ci- dessus dans les modes de réalisation selon le premier aspect, par exemple avec les conditions que si R5 est un atome hydrogène ou un méthyle, au moins un de R3 et R4 n'est pas un atome d'hydrogène ; et si R5 est un groupe n-butyle, au moins un de R3 et R4 n'est 10 pas un atome d'hydrogène ou le polyaminoborane à une masse molaire moyenne en masse supérieure ou égale à environ 500000, 1000000 ou 2000000. [0080] Selon un ou plusieurs modes de réalisation, R5 est choisi parmi le groupe constitué par un atome d'azote substitué ou non substitué et un groupe organique linéaire, ramifié, cyclique ou cyclique et ramifié, ayant de 2 à 30 atomes de carbone, tel que de 3 à 15 24, 4 à 20 ou 5 à 16 atomes de carbones. [0081] Selon un ou plusieurs modes de réalisation, R5 est choisi parmi le groupe constitué par un atome d'azote substitué ou non substitué ; et un alkyle substitué ou non substitué, un alcényle substitué ou non substitué, un alcynyle substitué ou non substitué, un aryle substitué ou non substitué et un hétéroaryle substitué ou non substitué. Selon un 20 ou plusieurs modes de réalisation, R5 est choisi parmi le groupe constitué par un atome d'azote substitué ou non substitué, un alkylalcényle substitué ou non substitué, un alcénylalkyle substitué ou non substitué, un alkylalcynyle substitué ou non substitué, un alcynylalkyle substitué ou non substitué, un alkylaryle substitué ou non substitué, un arylalkyle substitué ou non substitué, un alkylhétéroaryle substitué ou non substitué, un 25 hétéroarylalkyle substitué ou non substitué, un arylalcényle substitué ou non substitué, un hétéroarylalcényle substitué ou non substitué, un alcénylaryle substitué ou non substitué, un alcénylhétéroaryle substitué ou non substitué, un arylalcynyle substitué ou non substitué, un hétéroarylalcynyle substitué ou non substitué, un alcynylaryle substitué ou non substitué et un alcynylhétéroaryle substitué ou non substitué, R5 comprenant de 2 à 30 30 atomes de carbone, tel que de 3 à 24, 4 à 20 ou 5 à 16 atomes de carbones. [0082] Selon un ou plusieurs modes de réalisation, R5 est choisi parmi le groupe constitué par un atome d'azote substitué ou non substitué ; et un alkyle substitué ou non substitué, un alkylalcényle substitué ou non substitué, un alkylalcynyle substitué ou non substitué, un alkylaryle substitué ou non substitué et un alkylhétéroaryle substitué ou non 3062388 FR-DV3174 21 27733/027FR1 substitué, R5 comprenant de 2 à 30 atomes de carbone, tel que de 3 à 24, 4 à 20 ou 5 à 16 atomes de carbone. [0083] Selon un ou plusieurs modes de réalisation, R5 est choisi parmi le groupe constitué par un atome d'azote substitué ou non substitué et un alkyle substitué ou non 5 substitué ayant de 2 à 30 atomes de carbone, tel que de 3 à 24, 4 à 20 ou 5 à 16 atomes de carbone. Selon un ou plusieurs modes de réalisation, R5 est un atome d'azote ou un groupe alkyle ayant de 2 à 30 atomes de carbone, tel que de 3 à 24, 4 à 20 ou 5 à 16 atomes de carbone, substitué d'un ou plusieurs groupes fonctionnels choisis parmi la liste constitué par un alcène, un alcyne, un éther, un thioether, une amine secondaire, une 10 phosphine et un silyle. Selon un ou plusieurs modes de réalisation, R5 est choisi parmi le groupe constitué par un atome d'azote substitué ou non substitué ; un éthyle ; un n-propyle ; un n-butyle ; un allyle substitué ou non substitué ; un propargyle substitué ou non substitué ; et un groupe organique linéaire, ramifié, cyclique ou cyclique et ramifié, ayant de 3 à 24 atomes de carbone, tel que de 4 à 20 ou 5 à 16 atomes de carbones, et 15 comprenant optionnellement au moins une instauration, telle qu'un groupe alcène et/ou alcyne, et/ou au moins une fonction éther et/ou thioéther, et/ou une fonction amine secondaire, phosphine et/ou silyle. Selon un ou plusieurs modes de réalisation, R5 est un groupe alkyle ayant de 3 à 24 atomes de carbone, tel que de 4 à 20 ou 5 à 16 atomes de carbones, substitué d'un ou plusieurs groupes fonctionnels choisis parmi la liste constitué 20 par un éther, un thioéther, une amine secondaire, une phosphine, un silyle, un alcène et un alcyne. [0084] Selon un ou plusieurs modes de réalisation, R5 est un groupe alkyle substitué d'un ou plusieurs groupes fonctionnels choisis parmi la liste constitué par un alkyle, un alcène, un alcyne, un aryle, un hétéroaryle, un alcool, une cétone, un benzoyle, un 25 aldéhyde, un carbonate, un acide carboxylique, un carboxylate, un ester, un éther-oxyde, un hétérocycle, une amine, une amide, un azo, un diazo, un diazoamino, un azoture, une imine secondaire, une hydrazine, une hydrazone, une amidine, un carbamate, une guanidine, une carbodiimide, un nitrile, un isonitrile, un imide, un azide, un diimide, un thiol, un thioether, une thiocétone, un cyanate, un nitrate, un nitrite, un nitro, un nitroso, 30 une oxime, un pyridyl, un thioether, un disulfide, un sulfinyl, un sulfonyl, un thiocyanate, un isothiocyanate, une thione, un phosphorane, une phosphine, un boronate, un borinate, un silane et un halogène, les groupes fonctionnels comprenant de 0 à 20 atomes de carbones, par exemple comprenant de 1 à 15 atomes de carbone. 3062388 FR-DV3174 22 27733/027FR1 [0085] Selon un ou plusieurs modes de réalisation, R5 comprend en outre un ou plusieurs hétéroatomes. Selon un ou plusieurs modes de réalisation, R5 comprend un hétéroatome choisi parmi le groupe constitué par N, O, S, P, Si, Sn, Ge, As, F, Cl, Br et I. [0086] Selon un ou plusieurs modes de réalisation, le polyaminoborane répond à la 5 formule suivante : [R5NH-131eR4]n, dans lequel n est défini comme indiqué ci-dessus dans les modes de réalisation selon le premier aspect ; et dans lequel si R5 est un atome hydrogène ou un méthyle, au moins un de R3 et R4 n'est pas un atome d'hydrogène ; et dans lequel si R5 est un groupe n-butyle, au moins un de R3 et R4 n'est pas un atome d'hydrogène ou le polyaminoborane à une masse molaire moyenne en masse supérieure 10 ou égale à environ 500000. [0087] Selon un ou plusieurs modes de réalisation, le polyaminoborane répond à la formule suivante : [R5NH-BR3R4].[R6NH_BR3R4](n_m), dans lequel n et m sont définis comme indiqué ci-dessus dans les modes de réalisation selon le premier aspect ; dans lequel R6 est diffèrent de R5 et R6 est choisi parmi le groupe constitué par un atome 15 d'hydrogène, un atome d'azote substitué ou non substitué et un groupe organique linéaire, ramifié, cyclique ou cyclique et ramifié, ayant de 1 à 30 atomes de carbones, tel que de 2 à 28, 3 à 24, 4 à 20 ou 5 à 16 atomes de carbones ; et dans lequel si R5 est un méthyle, au moins un de R3 et R4 n'est pas un atome d'hydrogène, ou R6 n'est pas un atome d'hydrogène ou un n-butyle. Selon un ou plusieurs modes de réalisation, si R5 est 20 un n-butyle, au moins un de R3 et R4 n'est pas un atome d'hydrogène, ou R6 n'est pas un atome d'hydrogène ou un méthyle. Selon un ou plusieurs modes de réalisation, si R5 est un atome d'hydrogène, au moins un de R3 et R4 n'est pas un atome d'hydrogène, ou R6 n'est pas un méthyle ou un n-butyle. Selon un ou plusieurs modes de réalisation, R6 est défini comme indiqué ci-dessus dans les modes de réalisation selon le premier aspect, par 25 exemple avec la condition que si R5 est un méthyle, au moins un de R3 et R4 n'est pas un atome d'hydrogène, ou R6 n'est pas un atome d'hydrogène ou un n-butyle. [0088] Selon un ou plusieurs modes de réalisation, le rapport molaire d'un premier motif de répétition sur un deuxième motif de répétition du polyaminoborane est défini comme indiqué ci-dessus dans les modes de réalisation selon le premier aspect. 30 [0089] Selon un ou plusieurs modes de réalisation, le polyaminoborane est un polymère ou un copolymère et a une masse molaire moyenne en masse (Mw) supérieure ou égale à environ 50000. Selon un ou plusieurs modes de réalisation, le polyaminoborane a une masse molaire moyenne en masse supérieure ou égale à environ 100000. Selon un ou plusieurs modes de réalisation, le polyaminoborane a une masse 3062388 FR-DV3174 23 27733/027FR1 molaire moyenne en masse supérieure ou égale à environ 200000. Selon un ou plusieurs modes de réalisation, le polyaminoborane a une masse molaire moyenne en masse supérieure ou égale à environ 300000. Selon un ou plusieurs modes de réalisation, lequel le polyaminoborane a une masse molaire moyenne en masse supérieure ou égale à 5 environ 400000. Selon un ou plusieurs modes de réalisation, le polyaminoborane a une masse molaire moyenne en masse supérieure ou égale à environ 500000. Selon un ou plusieurs modes de réalisation, lequel le polyaminoborane a une masse molaire moyenne en masse supérieure ou égale à environ 900000. Selon un ou plusieurs modes de réalisation, le polyaminoborane a une masse molaire moyenne en masse supérieure ou 10 égale à environ 2000000. [0090] Selon un ou plusieurs modes de réalisation, le polyaminoborane est un oligomère ou un co-oligomère et a une masse molaire moyenne en masse comprise entre environ 600 et environ 4000. Selon un ou plusieurs modes de réalisation, le polyaminoborane a une masse molaire moyenne en masse comprise entre environ 800 et 15 environ 3000. Selon un ou plusieurs modes de réalisation, le polyaminoborane a une masse molaire moyenne en masse comprise entre environ 1000 et environ 2000. [0091] Selon un ou plusieurs modes de réalisation, le polyaminoborane est un polymère ou un copolymère ayant une polydispersité (PD ; PDI ; Mw/Mn) comprise entre environ 2 et environ 8, tel que entre environ 2 et environ 6. Selon un ou plusieurs modes 20 de réalisation, le polyaminoborane est un oligomère ou un co-oligomère ayant une polydispersité comprise entre environ 1 et environ 1,5. [0092] La présente description concerne également des utilisations du polyaminoborane selon le deuxième aspect et/ou d'un polyaminoborane préparé par le procédé selon le premier aspect. Plus précisément, selon le troisième aspect, le 25 polyaminoborane peut être utilisé pour la préparation d'un précurseur de céramique ou d'une céramique. En effet, les polyaminoboranes selon la présente description sont des précurseurs privilégiés de céramiques, telles que des céramiques à base de bore. [0093] Selon un ou plusieurs modes de réalisation, le polyaminoborane est utilisé dans une étape de revêtement, de mise forme, d'imprégnation ou de céramisation. 30 [0094] Selon un ou plusieurs modes de réalisation, le précurseur de céramique ou la céramique est un matériau de type « BNX », dans lequel X est un atome tel que C et Si. Avantageusement, des alternatives à l'utilisation de borazine pour la préparation de céramiques sont proposées au moyen de polyaminoboranes selon la présente description. En effet, il est connu une stratégie de synthèse faisant intervenir la polymérisation de 3062388 FR-DV3174 24 27733/027FR1 borazine (B3N3H3) en polyborazilène pouvant être mis en forme au moyen d'amines avant céramisation. Par contre, la borazine est difficile à manipuler et peu stable thermiquement. [0095] Selon un quatrième aspect, le polyaminoborane selon le deuxième aspect 5 et/ou un polyaminoborane préparé par le procédé selon le premier aspect peut être utilisé pour la production de nitrure de bore. [0096] Selon un cinquième aspect, le polyaminoborane selon le deuxième aspect et/ou un polyaminoborane préparé par le procédé selon le premier aspect peut être utilisé pour le stockage et/ou la production de dihydrogène. 10 [0097] Selon un sixième aspect, la présente description concerne également un précurseur de céramique ou céramique comprenant un polyaminoborane selon le deuxième aspect et/ou un polyaminoborane préparé par le procédé selon le premier aspect. [0098] Selon un ou plusieurs modes de réalisation, le précurseur de céramique et/ou 15 la céramique est un matériau pour application dans l'aéronautique et/ou l'armement. [0099] Selon un ou plusieurs modes de réalisation, la céramique est une céramique à base de nitrure de bore. [00100] Selon un septième aspect, la présente description concerne également une pile à hydrogène ou un matériau énergétique comprenant un polyaminoborane selon le 20 deuxième aspect et/ou un polyaminoborane préparé par le procédé selon le premier aspect. [00101] Selon un ou plusieurs modes de réalisation, le polyaminoborane est un réservoir d'hydrogène pour le stockage chimique réversible de dihydrogène. [00102] Avantageusement, le procédé de la présente description permet la 25 fonctionnalisation de polyaminoboranes au moyen de groupes fonctionnels, tel que l'éthyle et notamment le propargyle, permettant la préparation de matériaux énergétiques, i.e., matériaux ayant la propriété de libérer violemment de l'énergie par transformation chimique. Selon un ou plusieurs modes de réalisation, le polyaminoborane comprend un palier de perte de masse principal (e.g. palier de perte de masse supérieure à 50, 60 ou 30 70% de la masse totale du polyaminoborane) dont le point central et/ou d'inflexion de température est situé en dessous de 190°C tel que mesuré par thermogravimétrie (ATG), par exemple sous conditions de montée en température de 10°C/min sous N2, par exemple utilisant un « Thermogravimetric Analyzer TGA/DSC 1 » de Mettler Toledo, par exemple sous pression atmosphérique. Selon un ou plusieurs modes de réalisation, le 3062388 FR-DV3174 25 27733/027FR1 point central et/ou d'inflexion de température du palier principal est situé en dessous d'une température choisie parmi de groupe constitué par 180°C, 170°C, 160°C, 150°C, 140°C, 130°C, 120°C, 110°C et 100°C et/ou la perte de masse du palier principal est supérieure à 50, 60 ou 70% de la masse totale du polyaminoborane. Selon un ou plusieurs 5 modes de réalisation, le point central et/ou d'inflexion de température du palier principal est situé en dessous de 105 ou 100°C et/ou la perte de masse du palier principal est supérieure à 65 ou 70% de la masse totale du polyaminoborane. EXEMPLES [00103] Le procédé de préparation des polyaminoboranes peut être effectué selon 10 deux protocoles généraux A) et B) dans lesquels un premier réactif est ajouté à un deuxième réactif. Le protocole A) comprend l'ajout d'une première quantité (Q1) de l'aminoborane, tel que du diisopropylaminoborane (DIAB) sur une deuxième quantité (Q2) d'ammoniac, d'amine primaire ou d'hydrazine substituée ou non substituée (A) ou d'un mélange d'ammoniac, d'amines primaires et/ou d'hydrazines substituées ou non 15 substituées (A/A' ; A/A'/A" ; etc...). Le protocole B) comprend l'ajout de la deuxième quantité (Q2) d'ammoniac, d'amine primaire ou d'hydrazine substituée ou non substituée ou d'un mélange d'ammoniac, d'amines primaires et/ou d'hydrazines substituées ou non substituées sur la première quantité (Q1) de l'aminoborane. Dans ces exemples, le deuxième réactif est ajouté sur une durée prédéfinie, par exemple lentement, à l'aide 20 d'une seringue. [00104] Une fois l'addition des réactifs effectuée, la réaction est conservée à une température prédéfinie (T1), par exemple -40°C, pendant un temps prédéfinie (tl) pouvant varier de quelques minutes, e.g. 1 minute, à quelques heures, e.g. 1 heure. La température du milieu réactionnel est ensuite variée pour atteindre la température 25 ambiante, par exemple 20°C, et le milieu réactionnel est optionnellement laissé sous agitation pendant une ou plusieurs heures (t2) à la température ambiante, par exemple entre 1 heure et 24 heures. [00105] Bien que les conditions de réaction de ces exemples permettent l'obtention de polyaminoboranes à longue chaine avec de bons rendements, le procédé peut être effectué 30 selon d'autres conditions d'ajout, de température, de temps et de ratios molaires. [00106] Lorsque l'amine primaire et/ou l'hydrazine choisie est gazeuse à la température et pression ambiante, la réaction est préférablement réalisée en mettant en oeuvre le protocole B) pour condenser l'amine primaire et/ou l'hydrazine sur 3062388 FR-DV3174 26 27733/027FR1 l'aminoborane, par exemple préalablement refroidi à basse température, par exemple dans un réacteur, tel qu'un réacteur ou bouteille de type Fisher-Porter. [00107] Selon un ou plusieurs modes de réalisation, la polymérisation est observée par une augmentation de la viscosité du milieu réactionnel et/ou l'apparition d'un solide (e.g. 5 solide blanc). [00108] L'isolement du polymère peut être effectué par filtration, par exemple par ajout préalable d'un volume (V1) de solvant (S) de filtration, préférablement anhydre. Par exemple, le solide peut être transféré sur un fritté, préférablement sous argon. Le solide obtenu peut être lavé avec un solvant de lavage, par exemple au moyen de un ou plusieurs 10 volumes, tels que deux volumes (V1), du même solvant de filtration. Le solide peut être séché sous vide, par exemple sous vide poussé. [00109] Un échantillon du polyaminoborane peut être contrôlé par RMN 11B dans du CDC13, l'absence de tout signal autre que celui du polyaminoborane étant caractéristique d'un polymère exempt de sous-produit soluble. Si nécessaire, le polyaminoborane peut 15 être relavé avec un volume supplémentaire de solvant de lavage, par exemple jusqu'au contrôle de l'absence de tout signal en RMN 11B de sous-produit dans le CDC13. [00110] Les analyses de chromatographie par perméation de gel (GPC) ont été effectuées sur un appareil Viscotek équipé d'une pompe VE1122 (débit : lmL/min de THF contenant 0,1 % en masse de nBu4NBr), d'un détecteur de variation d'indice de 20 réfraction VE3580 thermostaté à 40°C, d'un dégazeur VE7510 (801(13a), d'une précolonne ChromTeck thermostatée à 40°C, d'une « T-Guard » (« Organic Guard column » 10x4,6 mm) et d'une colonne LT5000L (« mixed, medium organic » 300x7,8 mm). Toutes les courbes d'élution ont été mesurées à partir d'une courbe de calibration réalisée avec 7 standards de polystyrènes monodisperses (1160 REVENDICATIONS1. Procédé de préparation d'un polyaminoborane comprenant la réaction d'au moins un monomère avec un aminoborane, dans lequel l'au moins un monomère est choisi parmi le groupe constitué par l'ammoniac, une amine primaire et une hydrazine substituée ou non substituée ; et dans lequel l'aminoborane comprend un borane substitué d'un groupe amino secondaire. 2. Procédé selon la revendication 1, dans lequel l'aminoborane répond à la formule R'R2N-BR3R4, le monomère répond à la formule R5NH2 et le polyaminoborane répond à la formule [R5NH-BieR4]', dans lequel Ri et R2 sont des groupes organiques identiques ou différents, linéaires, ramifiés, cycliques ou cycliques et ramifiés, ayant de 2 à 30 atomes de carbones ; ou Ri et R2 forment ensemble un groupe organique cyclique ou cyclique et ramifié, ayant de 2 à 30 atomes de carbones ; dans lequel R3 et R4 sont identiques ou différents et choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbones ; ou R3 et R4 forment ensemble un groupe organique cyclique ou cyclique et ramifié, ayant de 3 à 30 atomes de carbones ; dans lequel R5 est choisi parmi le groupe constitué par un atome d'hydrogène, un atome d'azote substitué ou non substitué et un groupe organique linéaire, ramifié, cyclique ou cyclique et ramifié et ayant de 1 à 30 atomes de carbones ; et dans lequel n est un nombre supérieur à 10. 3. Procédé selon la revendication 1, dans lequel l'aminoborane répond à la formule R'R2N-BR3R4, un premier monomère répond à la formule R5NH2, un deuxième monomère répond à la formule R6NH2 et le polyaminoborane répond à la formule [R5NH-BR3R4],i[R6NH-BR3R4](n-m), dans lequel Ri et R2 sont des groupes organiques identiques ou différents, linéaires, ramifiés, cycliques ou cycliques et ramifiés, ayant de 2 à 30 atomes de carbones ; ou Ri et R2 forment ensemble un groupe organique cyclique ou cyclique et ramifié, ayant de 2 à 30 atomes de carbones ; 3062388 FR-DV3174 40 27733/027FR1 dans lequel R3 et R4 sont identiques ou différents et choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbones ; ou R3 et R4 forment ensemble un groupe organique cyclique ou cyclique et 5 ramifié, ayant de 3 à 30 atomes de carbones ; dans lequel R5 et R6 sont différents et choisis parmi le groupe constitué par un atome d'hydrogène, un atome d'azote substitué ou non substitué et un groupe organique linéaire, ramifié, cyclique ou cyclique et ramifié et ayant de 1 à 30 atomes de carbones ; dans lequel n est un nombre supérieur à 10 ; et 10 dans lequel m est un nombre supérieur ou égal à 10 et inférieur à n. 4. Procédé selon l'une quelconque des revendications précédentes, dans lequel au moins un de Ri et R2 est un groupe organique ramifié, cyclique ou cyclique et ramifié, ayant de 3 à 24 atomes de carbones ; ou Ri et R2 forment ensemble un groupe organique 15 cyclique ou cyclique et ramifié, ayant de 3 à 24 atomes de carbones. 5. Procédé selon l'une quelconque des revendications précédentes, dans lequel le groupe amino secondaire répond à une des formules suivantes : dN Ph Ph 20 Rd , dans lequel Ra à Rd sont indépendamment choisis parmi le groupe constitué par un atome d'hydrogène et des substituants hydrocarbonés. 6. Procédé selon l'une quelconque des revendications précédentes, dans lequel l'aminoborane est un diisopropylaminoborane. 25 7. Procédé selon l'une quelconque des revendications précédentes, dans lequel au moins un de R3 et R4 est un atome d'hydrogène. 3062388 FR-DV3174 41 27733/027FR1 8. Procédé selon l'une quelconque des revendications précédentes, dans lequel au moins un de R5 et R6 est choisi parmi le groupe constitué par un atome d'hydrogène, un atome d'azote substitué ou non substitué, un méthyle, un éthyle, un n-propyle, un n- 5 butyle, un allyle substitué ou non substitué, un propargyle substitué ou non substitué et un groupe organique linéaire, ramifié, cyclique ou cyclique et ramifié, ayant de 3 à 24 atomes de carbones et substitué d'au moins un groupe alcène, alcyne, éther, thioéther, amine secondaire, phosphine et/ou silyle. 10 9. Polyaminoborane comprenant au moins un motif de répétition répondant à la formule R5NH-BR3R4, dans lequel R3 et R4 sont identiques ou différents et sont choisis dans le groupe constitué par un atome d'hydrogène, un hétéroatome substitué ou non substitué et un groupe organique, linéaire, ramifié, cyclique ou cyclique et ramifié, ayant de 1 à 30 atomes de carbones ; ou R3 et R4 forment ensemble un groupe organique 15 cyclique ou cyclique et ramifié, ayant de 3 à 30 atomes de carbones ; dans lequel R5 est choisi parmi le groupe constitué par un atome d'hydrogène, un atome d'azote substitué ou non substitué et un groupe organique linéaire, ramifié, cyclique ou cyclique et ramifié et ayant de 1 à 30 atomes de carbones ; - dans lequel si R5 est un atome hydrogène ou un méthyle, au moins un de R3 et 20 R4 n'est pas un atome d'hydrogène ; et - dans lequel si R5 est un groupe n-butyle, au moins un de R3 et R4 n'est pas un atome d'hydrogène ou le polyaminoborane à une masse molaire moyenne en masse supérieure ou égale à 500000. 25 10. Polyaminoborane selon la revendication 9, dans lequel le polyaminoborane répond à au moins une des formules suivantes : [R5NH-BR3R4]., dans lequel n est un nombre supérieur à 10 ; et [R5NH-BR3R4],i[R6NH-BR3R4](.), dans lequel n est un nombre supérieur à 10 et m est un nombre supérieur ou égal à 10 et inférieur à n ; dans lequel R6 est diffèrent de R5 30 et R6 est choisi parmi le groupe constitué par un atome d'hydrogène, un atome d'azote substitué ou non substitué et un groupe organique linéaire, ramifié, cyclique ou cyclique et ramifié, ayant de 1 à 30 atomes de carbones ; et dans lequel si R5 est un méthyle, au 3062388 FR-DV3174 42 27733/027FR1 moins un de R3 et R4 n'est pas un atome d'hydrogène, ou R6 n'est pas un atome d'hydrogène ou un n-butyle. 11. Polyaminoborane selon la revendication 9 ou la revendication 10, dans lequel 5 au moins un de R3 et R4 est un atome d'hydrogène. 12. Polyaminoborane selon l'un quelconque des revendications 9 à 11, dans lequel au moins un de R5 et R6 est choisi parmi le groupe constitué par un atome d'hydrogène, un atome d'azote substitué ou non substitué, un méthyle, un éthyle, un n- 10 propyle, un n-butyle, un allyle substitué ou non substitué, un propargyle substitué ou non substitué et un groupe organique linéaire, ramifié, cyclique ou cyclique et ramifié, ayant de 3 à 24 atomes de carbones et substitué d'au moins un groupe alcène, alcyne, éther, thioéther, amine secondaire, phosphine et/ou silyle. 15 13. Utilisation d'un polyaminoborane selon l'une quelconque des revendications 9 à 12 pour la préparation d'un précurseur de céramique ou d'une céramique, la production de nitrure de bore ou le stockage et/ou la production de dihydrogène. 14. Précurseur de céramique ou céramique comprenant un polyaminoborane 20 selon l'une quelconque des revendications 9 à 12. 15. Pile à hydrogène ou matériau énergétique comprenant un polyaminoborane selon l'une quelconque des revendications 9 à 12.